(57)【要約】【課題】表示用粘着シートは、加熱条件を制御することにより、発色及び消色を行うことができる感熱記録層を有するシートを、凹凸のあるデータキャリアの表面に貼着した後であっても、鮮明な発色及び完全な消色ができる表示用粘着シートを提供する。【解決手段】基材の片面に感熱記録層１を有する記録シート２０と、その他面に、クッション性基材４を積層し、さらに粘着剤層５を設けた表示用粘着シート１０。【選択図】図１
2007034330.tif 000002
【特許請求の範囲】
【請求項１】
クッション性基材の片面に、感熱記録層を設け、該基材の他面に、粘着剤層を設けた表示用粘着シートであって、前記感熱記録層上に、さらに保護層が設けられ、該保護層が、第１の紫外線硬化型樹脂層と、該第１の紫外線硬化型樹脂層上に積層された第２の紫外線硬化型樹脂層とからなり、前記第１の紫外線硬化型樹脂層は紫外線吸収剤を含有することを特徴とする表示用粘着シート。 
【請求項２】
片面に感熱記録層を有する記録シートの他面に、クッション性基材を積層し、さらに粘着剤層を設けた表示用粘着シートであって、前記感熱記録層上に、さらに保護層が設けられ、該保護層が、第１の紫外線硬化型樹脂層と、該第１の紫外線硬化型樹脂層上に積層された第２の紫外線硬化型樹脂層とからなり、前記第１の紫外線硬化型樹脂層は紫外線吸収剤を含有することを特徴とする表示用粘着シート。
【請求項３】
記録シートとクッション性基材が、接着剤層又は感圧接着剤層を介して積層してなる請求項２記載の表示用粘着シート。 
【請求項４】
前記感熱記録層が、熱により書き換え可能な感熱記録層である請求項１〜３のいずれか一項に記載の表示用粘着シート。 
【請求項５】
前記クッション性基材が、ポリオレフィン系、ポリエステル系、ポリスチレン系、ポリ塩化ビニル系、ポリウレタン系の多孔質又は発泡フィルムである請求項１〜４のいずれか一項に記載の表示用粘着シート。 
【請求項６】
前記粘着剤が、アクリル系粘着剤であることを特徴とする請求項１〜５のいずれか一項に記載の表示用粘着シート。 
【請求項７】
非接触方式によりデータの送受信を行うことのできるアンテナ部および情報記憶部を有するＩＣ回路を支持部材に内包してなる非接触式データキャリアの表面上に、請求項１〜６のいずれか一項に記載の表示用粘着シートを貼着したことを特徴とする表示物。 
【請求項８】
非接触方式によりデータの送受信を行うことのできるアンテナ部および情報記憶部を有するＩＣ回路を支持部材に内包してなる非接触式データキャリアの表面上に、少なくともクッション性のある基材と、サーマルヘッドにより記録可能な記録層を有し、前記記録層上に、さらに保護層が設けられ、該保護層が、第１の紫外線硬化型樹脂層と、該第１の紫外線硬化型樹脂層上に積層された第２の紫外線硬化型樹脂層とからなり、前記第１の紫外線硬化型樹脂層は紫外線吸収剤を含有することを特徴とする表示物。
【請求項９】
記録層が、熱により書き換え可能な感熱記録層である請求項８記載の表示物。
【発明の詳細な説明】
【技術分野】
【０００１】
本発明は、貼着後、サーマルヘッドで加熱することにより、記録を行なう表示用粘着シートおよび表示物に関するものであり、さらに詳しくは、該記録が加熱の条件を制御することにより、発色及び消色を行い、かつその発色状態と消色状態を常温において保持できる表示用粘着シート及び表示物に関する。
【背景技術】
【０００２】
従来から、銀行カードやクレジットカード等の種々のカードが発行され、保有者の特定情報（ＩＤ）の手段として使用されている。代表的なカードは、プラスチックのカード基材に印刷等が施され、さらに磁気ストライプを表面の一部に保持した、いわゆる磁気カードである。カードの持つ磁気ストライプに、必要な情報を記録し、または記録された情報を読み出して使用するものである。 
【０００３】
また、都市部交通機関の利用の目的で一括前払い金に対し発行され、利用の都度、料金が差し引かれる料金前払いカードや、公衆電話料金の料金前払いカード等がある。これらの料金前払いカード（以下、プリペイドカードともいう）は、金銭の代替的な価値を持っているために、カードの磁気層等に残金を記録する事に加え、残りの使用可能金額をカードの裏面に印字したり、金額目盛りに小孔を開ける等の手段により、残金を目に見えるように示す工夫がされている。 
【０００４】
プリペイドカードの一種として、小売り業者が、売上げ金額に対し一定の割合で顧客に点数（ポイント）を与え、点数に応じた優遇をするために、その点数を表面に設けた、書き換え可能な可視情報を表示できる部分（例えば、リライタブル部、またはリライタブル層）に記録するカード（いわゆるポイントカード）もある。顧客が一定の点数を獲得した際の優遇措置については、予め、顧客に知らされているため、顧客の来店回数の増加が見込まれ、最近、よく使用されている。さらに、これら双方の利便性を考慮し、プリペイドカードやポイントカードと、ＩＤカードとを兼ね備えた複合タイプのカードも使用されるようになってきた。 
【０００５】
一方、近年非接触方式によりデータの送受信を行うことのできるアンテナ部および情報記憶部を有するＩＣ回路を支持部材に内包してなる非接触式データキャリア、いわゆるＲＦ−ＩＤ（Ｒａｄｉｏ Ｆｒｅｑｕｅｎｃｙ Ｉｄｅｎｔｉｆｉｃａｔｉｏｎ：無線周波数認識）タグを利用し、従来一方向のみのデータの通信であったものが、ＩＤ情報の読み取りと書き込みを行う（即ち、リーダーライター）により双方向のデータの送受信が行われるようになってきた。例えば、上記のごとくカード化したＩＤ情報の管理の他、タグによる駐車場、駐輪場の管理、リストバンド型に埋め込んでアミューズメント（アクア）パークでの個人情報管理、スキー場でのリフト券等に用いられている。 
【０００６】
さらに、ＩＤ手段に使用されるカードについては、当初は、銀行や、クレジットカードを取り扱う商店等に設置された端末機に差し込むことにより、必要なデータを取り扱うことはできても、預金残高や、カードによる月間の支出累計はカードそのものには表示できなかった。また、ＲＦ−ＩＤタグでは、データの送受信によりモニター等に表示することは可能であっても、結果をその都度カードやリストバンド等支持部材に表示することは出来なかった。
【発明の開示】
【発明が解決しようとする課題】
【０００７】
そこで、銀行カードやクレジットカード等のＩＤカードに、ポイントカードとして使用されているような書き換え可能な感熱記録層を形成して、可視情報を表示しようと試みた。しかしながら、凹凸を有する硬い被着体の表面に、熱により書き換え可能な感熱記録層を有する基材を貼着し、平坦なサーマルヘッドで記録しても、印字の発色や消去が完全に行われないことが生じた。 
【０００８】
本発明の課題は、表面に凹凸がある被着体であってもサーマルヘッドにより十分な記録を行なうことができ、特に加熱条件を制御することにより、鮮明な発色及び完全な消色ができる表示用粘着シート及び表示物を提供することにある。
【課題を解決するための手段】
【０００９】
上記課題を解決するため、本発明は以下の構成を採用する。
即ち、第１の発明は、クッション性基材の片面に、感熱記録層を設け、該基材の他面に、粘着剤層を設けた表示用粘着シートであって、前記感熱記録層上に、さらに保護層が設けられ、該保護層が、第１の紫外線硬化型樹脂層と、該第１の紫外線硬化型樹脂層上に積層された第２の紫外線硬化型樹脂層とからなり、前記第１の紫外線硬化型樹脂層は紫外線吸収剤を含有する表示用粘着シートである。
第２の発明は、片面に感熱記録層を有する記録シートの他面に、クッション性基材を積層し、さらに粘着剤層を設けた表示用粘着シートであって、前記感熱記録層上に、さらに保護層が設けられ、該保護層が、第１の紫外線硬化型樹脂層と、該第１の紫外線硬化型樹脂層上に積層された第２の紫外線硬化型樹脂層とからなり、前記第１の紫外線硬化型樹脂層は紫外線吸収剤を含有する表示用粘着シートである。記録シートとクッション性基材の積層は、接着剤又は感圧接着剤を用いることが好ましい。
【００１０】
前記感熱記録層としては、熱により書き換え可能な感熱記録層であることが好ましい。前記クッション性のある基材としては、ポリオレフィン系、ポリエステル系、ポリスチレン系、ポリ塩化ビニル系、ポリウレタン系の多孔質又は発泡フィルムであることが好ましい。前記粘着剤としては、アクリル系粘着剤であることが好ましい。 
【００１１】
第３の発明は、非接触方式によりデータの送受信を行うことのできるアンテナ部および情報記憶部を有するＩＣ回路を支持部材に内包してなる非接触式データキャリアの表面上に、上記の表示用粘着シートを貼着した表示物である。第４の発明は、非接触方式によりデータの送受信を行うことのできるアンテナ部および情報記憶部を有するＩＣ回路を支持部材に内包してなる非接触式データキャリアの表面上に、少なくともクッション性のある基材と、サーマルヘッドにより記録可能な記録層を有し、前記記録層上に、さらに保護層が設けられ、該保護層が、第１の紫外線硬化型樹脂層と、該第１の紫外線硬化型樹脂層上に積層された第２の紫外線硬化型樹脂層とからなり、前記第１の紫外線硬化型樹脂層は紫外線吸収剤を含有する表示物である。該記録層としては、熱により書き換え可能な感熱記録層であることが好ましい。
【発明の効果】
【００１２】
本発明によれば、凹凸部を有する被着体上に貼着した場合、表示用粘着シートにクッション性基材を積層することにより、該感熱記録層の表面とサーマルヘッドとの接触が良好となり、印字部の発色・消色時の欠陥がなく優れた画質が得られる。また、クッション性基材による断熱効果が得られるので、熱効率の点で優れている。さらに、感熱記録層上に紫外線吸収剤を含有させた紫外線硬化型樹脂による保護層を設けることにより、耐熱性や耐水性に優れるだけでなく、耐候性にも優れた可逆型感熱記録層を有する表示用粘着シートを得ることができた。また、ＩＣを有する被着体に貼着した場合、上記の優れた効果を持った表示用シートを設けることにより、ＩＣに記録した情報を鮮明に視認することができ、実用性に優れた効果を奏するものである。
【発明を実施するための最良の形態】
【００１３】
まず、本発明を図面をもって説明する。図１は、本発明の表示用粘着シートの一形態である。基材２の片面に、感熱記録層１を設けた記録シート２０と、該基材２の他面に、クッション性基材４を接着剤または感圧接着剤３により積層し、さらに粘着剤５を順次積層した表示用粘着シート１０を示す断面図である。なお、感熱記録層１は保護層６により保護されている。図２は本発明の表示物の一形態である。図１に記載の表示用粘着シート１０を、粘着剤層５を介してＩＣ回路を有する非接触式データキャリア７に貼着した表示物３０を示す断面図である。本発明でいう非接触式データキャリア７は、あらかじめ非接触方式によりデータの送受信を行うことのできるアンテナ部９および情報記憶部８を有するＩＣ回路を支持部材に内包してなる。本発明は、非接触式データキャリアの表面上に表示部を設けるための表示用粘着シート、及び表示部を設けた表示物である。 
【００１４】
市販されている感熱記録層を設けた記録シートを単に非接触式データキャリアの表面に接着させた場合、記録シートの厚みに関わらず、該非接触式データキャリアの表面に存在する歪み（凹凸）に対してサーマルヘッドが記録シート表面と、凸部のみ接触し、凹部では接触しない部分が発生し、その部分に印字掠れを生じる。 
【００１５】
そのため、前記感熱記録層と、あらかじめ非接触方式によりデータの送受信を行うことのできるアンテナ部および情報記憶部を有するＩＣ回路を支持部材に内包してなる非接触式データキャリアの表面とを接着する粘着剤との間に、クッション性基材が積層されていることが重要であることを見出した。即ち、（１）クッション性基材に感熱記録層を設ける、（２）クッション性のない基材に感熱記録層を有する記録シートの場合、他のクッション性基材を積層する、（３）クッション性基材に感熱記録層を設けた記録シートに、さらにクッション性基材と積層する、といった構成が本発明に含まれる。 
【００１６】
本発明に用いられるクッション性基材としては、記録の際にサーマルヘッドの接触性が良好であれば、特に限定されず、セロハン、ポリエチレン、ポリプロピレン、軟質ポリ塩化ビニル、ポリエステル（例えば、ポリエチレンテレフタレートやエチレングリコール、１，４−シクロヘキサンジメタノールおよびテレフタル酸を重合して得られ、ポリマー中のジアルコール残基において、エチレングリコール残基が８０〜９５モル％、１，４−シクロヘキサンジメタノール残基が５〜２０モル％であるポリエステル樹脂など）、或いはポリスチレン、ポリウレタン等の樹脂を主成分とするフィルム、該樹脂を主成分とし、発泡剤を配合し発泡させた発泡フィルム、該樹脂を主成分とし、無機及び／又は有機顔料を配合し、延伸処理によりボイドを形成した多孔質フィルム等のフィルム類、合成紙類、不織布類、上質紙、アート紙、コート紙、クラフト紙、ポリエチレンラミネート紙、水溶紙、含浸紙、発泡紙等の紙類、及びこれらの積層体等が挙げられ、これらを単独で使用してもよく、公知のシートが適用できる。また、前記基材にラミネート層等を積層してもよい。 
【００１７】
なお、クッション性基材として吸湿性のある素材、例えば紙等を使用した場合、たとえ平滑な基材を使用したとしても空気中の水分を吸湿することにより表面に凹凸が発生するため、その結果サーマルヘッドが記録シート表面と接触しなくなり、印字掠れを生じるおそれがあり、吸湿性のない基材が好ましい。 
【００１８】
この中でも、特にクッション性が優れ、かつ断熱性が優れるポリプロピレン、軟質ポリ塩化ビニル、ポリエステル（例えば、ポリエチレンテレフタレート）の延伸処理によりボイドを形成した多孔質フィルム等のフィルム類、無機及び／又は有機顔料を配合し、延伸処理によりボイドを形成した多孔質フィルムである合成紙類が好ましい。もちろん、該フィルム類、合成紙類は多層構造であってもよい。 
【００１９】
前記クッション性のある基材の厚みとしては、３０〜３００μｍが好ましく、さらに好ましくは５０〜２００μｍである。因みに、３０μｍ未満では、非接触式データキャリアの表面に存在する歪み（凹凸）に対してサーマルヘッドが記録シート表面に接触する際の凸部での緩衝の役目をはたさず、その結果、凹部では印字掠れを生じるおそれがある。一方、３００μｍより厚い基材を使用すると、凸部でのクッション性が充分得られ、凹部での印字掠れを生じないが、非接触式データキャリア表面と記録シート表面との段差が著しく大きくなるため、サーマルヘッドがひっかかる等といった他の問題が生じるおそれがある。 
【００２０】
クッション性のない基材に感熱記録層を設けた構成（前記（２））の場合、例えば、市販されている感熱記録体が使用でき、基材としては、前記のフィルム類、紙類が挙げられる。特に、ポリエステルフィルム（例えば、ポリエチレンテレフタレート）が耐熱性に優れるので好ましい。基材の厚みとしては、１５〜１００μｍ程度である。好ましくは２５〜５０μｍである。 
【００２１】
基材の積層方法は、特に限定されるものではなく、接着剤または感圧接着剤を用いることがさらにクッション性が優れるので好ましい。接着剤または感圧接着剤としては、アクリル系、ゴム系、シリコーン系、ウレタン系、ビニルエーテル系、スチレン−ブタジエン系、スチレン−イソプレン系、ポリエステル系、エチレン−酢酸ビニル系、酢酸ビニル−ビニルアルコール系、エポキシ系等のエマルジョン型、溶剤型、ホットメルト型感圧接着剤や接着剤を使用することができる。この中でも、繰り返し印字、消去時のサーマルヘッドからの加熱、加圧に対してより安定した接着を保つため、架橋タイプの接着剤または感圧接着剤を使用する事が好ましい。なお、接着剤または感圧接着剤には、必要に応じて粘着付与剤、架橋剤、顔料、紫外線吸収剤、着色剤等の助剤を添加しても良い。 
【００２２】
積層のための接着剤または感圧接着剤は、特に限定されるものではないが、コンマコーター、ロールコーター、ダイコーター、バーコーター、リップコーター、ナイフコーター、エアーナイフコーター、リバースグラビアコーター、バリオグラビアコーター等の通常の塗工装置や、グラビア印刷機、スクリーン印刷機等の通常の印刷装置を用いて、基材に直接塗布され、その後乾燥される直接塗工法、または予め剥離シート上に粘着剤を塗布し、その後乾燥され、基材に転写される転写塗工法により形成される。塗布量は、乾燥重量で０．５〜２０ｇ／ｍ2、より好ましくは２〜１５ｇ／ｍ2である。０．５ｇ／ｍ2未満では、対象物への粘着力が不十分となる場合があり、一方、２０ｇ／ｍ2を超えると、感圧接着剤がはみ出す場合や、剥離時に凝集破壊の原因となる場合がある。 
【００２３】
本発明に用いられる感熱記録層としては、特に限定されるものではなく、例えば、ロイコ色素系、ジアゾ系、高分子／有機低分子分散系、液晶系から構成されるものが使用できる。複数の色に発色する多色感熱であってもよく、これらを混合した系であってもよい。これらの中でも、ロイコ色素系及び液晶系は、カラー表示ができ、視認性の点でより優れているので好ましい。特に、感熱記録層の中でも、熱により印字・消去が可能な可逆性感熱記録層を形成すれば、表示情報が更新できるので好ましい。 
【００２４】
可逆性感熱記録層としては、公知の可逆性感熱記録体の記録層が使用できる。例えば、このような記録体の可逆的熱発色および消色方法は、感熱発色層に加熱を施して画像を発色記録し、この記録の使用済み後、この感熱発色層に、前記発色加熱温度よりも低い温度の加熱を施して前記発色画像を消色することを特徴とするものである。 
【００２５】
可逆性感熱記録層において、染料前駆体、および顕色剤を含む感熱記録層は加熱により速やかに発色し、その発色状態は急冷することにより常温においても保持される。一方、常温において保持された発色画像部は、発色温度以下に加熱することにより消去することができ、その消色状態は常温に冷却しても保持される。この消色の作用機構は明確ではないが、発色体が発色温度以下に加熱された時、顕色剤中の長鎖アルキル基が配向して顕色剤の結晶化を誘発し、染料と顕色剤が分離して消色するものと考えられる。一般に発色のための加熱温度は８０〜１８０℃であり、消色が起きる温度域は５０〜１２０℃であり、かつ前記発色加熱温度より低い。一般に発色は、加熱した後の急速な冷却が容易な、サーマルヘッドなどにより行なわれるが、消色は、発色加熱温度以下の温度域に保持されることにより行なわれ、加熱・冷却速度を制御する必要はない。 
【００２６】
また、感熱記録層上には、耐水性及び耐熱性等を向上させる目的で、保護層を設ける。 保護層には顔料を配合することができる。その顔料としては、例えば、タルク、カオリン、焼成カオリン、炭酸カルシウム、炭酸マグネシウム、酸化チタン、酸化亜鉛、酸化ケイ素、水酸化アルミニウム、尿素−ホルマリン樹脂などが使用できる。さらにまた、保護層の耐水性を向上させるために、架橋剤を含有させることもできる。 
【００２７】
また、保護層は、紫外線硬化型樹脂層である。例えば、紫外線硬化性組成物に超微粒酸化チタンを配合して塗料とし、これを感熱記録層上に塗布し、又は上記の保護層上にさらに塗布し、その塗膜に紫外線を照射して硬化させることで形成することができる。紫外線硬化性組成物は、光重合性のモノマー、プレポリマー又はポリマーと、光重合開始剤を必須成分として含有する重合性樹脂組成物である。前記紫外線硬化性組成物は、公知の刊行物「光・放射線硬化技術」（大成社刊）に記載されたものが、本発明でも使用可能であり、紫外線硬化性組成物の原料としては、一般に電離放射線硬化性物質と称される、不飽和結合基を有する化合物のモノマー、プレポリマー、ポリマーのいずれでも良いが、例えば（メタ）アクリル酸、（メタ）アクリル酸メチル、（メタ）アクリル酸エチル、（メタ）アクリル酸ブチル、（メタ）アクリル酸ラウリル、（メタ）アクリル酸トリデシル、（メタ）アクリル酸ステアリル、（メタ）アクリル酸シクロヘキシル、（メタ）アクリル酸−２−エチルヘキシル、（メタ）アクリル酸−２−エトキシエチル、（メタ）アクリル酸−２−ヒドロキシエチル、（メタ）アクリル酸−２−ヒドロキシプロピル、（メタ）アクリル酸ジメチルアミノエチル、（メタ）アクリル酸ジエチルアミノエチル、（メタ）アクリル酸アリル、ジ（メタ）アクリル酸（トリ）エチレングリコール、ジ（メタ）アクリル酸（ポリ）プロピレングリコール、ジ（メタ）アクリル酸１，３−ブチレングリコール、ジ（メタ）アクリル酸１，６−ヘキサンジオール、１，４−ブタンジオールジアクリレートなどのアクリル酸エステル系樹脂、（メタ）アクリル酸グリシジルなどのエポキシアクリレート系樹脂、ヒドロキシアクリレートとジイソシアネートからなるウレタンアクリレート系樹脂などのアクリル系樹脂を主成分とする組成物が、硬化後の保護層の透明性、耐久性などの点でより好ましい。 
【００２８】
また、屋外使用等での耐候性をより向上させる目的で、保護層の紫外線硬化型樹脂層に、紫外線吸収剤を添加して保護層とする。この場合、紫外線吸収剤を含有した紫外線硬化型樹脂保護層と、別の紫外線硬化型樹脂層を積層させた二層構成にすることで、ピンホールの防止、基材の熱収縮における保護層の追従性発現などの効果が得られる。なお、紫外線硬化型樹脂層に含有させる紫外線吸収剤としては、特に限定されるものでなく、公知の紫外線吸収剤を適宜使用できるが、ベンゾトリアゾール系、トリアジン系の紫外線吸収剤を使用することが、紫外線硬化樹脂との相溶性などの観点から好ましく、さらに常温で液体状であるものがより好ましい。この紫外線吸収剤の紫外線硬化型樹脂への配合割合は、紫外線硬化型樹脂１００質量部に対し５〜５０質量部、より好ましくは１０〜３０質量部とすることが好ましい。因みに、添加する紫外線吸収剤の量が５０質量部を越えると、紫外線を照射して保護層を硬化させる際、紫外線吸収剤の影響により保護層が十分に硬化しない。一方、その添加量が５質量部未満の場合は、紫外線吸収剤による紫外線遮蔽効果が発現せず、記録層の変色を招く。
【００２９】
また、これら保護層の塗布量は、全体で０．５〜１５μｍ、より好ましくは３〜１０μｍとすることが好ましい。因みに、保護層の厚みが１５μｍを越えると、感熱記録層の感度が低下して発色しにくくなり、０．５μｍ未満では十分な耐久性を維持できなくなる。なお、保護層のうち少なくとも一層に紫外線硬化型樹脂層を保護層として用いる場合には、この紫外線硬化型樹脂層の厚みを０．１〜８μｍ、より好ましくは１〜５μｍとすることが好ましい。 
【００３０】
また、各種記録シートに所望の印刷を施していると、意匠効果が向上するのでさらに好ましい。この場合の印刷方法には特に限定はなく、例えば、酸化重合インキ、ＵＶキュアインキ等を用いた凸版印刷方式、フレキソ印刷方式、オフセット印刷方式、スクリーン印刷、グラビア印刷方式等の通常の方法が適用できる。 
【００３１】
本発明はこのような感熱記録層とクッション性基材を有する構成の記録層を有さない面に貼着用の粘着剤層を形成した表示用粘着シート及び、積層した表示物である。貼着用の粘着剤としては、ラベル等で使用される粘着剤に限定されず、感熱接着剤（例えば、ディレードタック）等も使用できる。 
【００３２】
粘着剤としては、アクリル系、ゴム系、シリコーン系、ウレタン系、ビニルエーテル系、スチレン−ブタジエン系、スチレン−イソプレン系、ポリエステル系、エチレン−酢酸ビニル系、酢酸ビニル−ビニルアルコール系、エポキシ系等のエマルジョン型、溶剤型、ホットメルト型粘着剤を使用することができ、厚みは５〜５０μｍ程度、好ましくは１０〜３０μｍで形成される。この中でも、繰り返し印字、消去時のサーマルヘッドからの加熱、加圧に対してより安定した接着を保つため、架橋タイプの粘着剤を使用する事が好ましい。なお、粘着剤には、必要に応じて粘着付与剤、架橋剤、顔料、紫外線吸収剤、着色剤等の助剤を添加しても良い。 
【００３３】
また、本発明の表示用粘着シートは、通常、対象物に貼付される前は、該粘着剤層５を所望の剥離シートで保護された形態とされるので好ましい。剥離シートとしては、グラシン紙のような高密度紙、クレーコート紙、クラフト紙、上質紙などにポリエチレン等の樹脂をラミネートしたいわゆるポリラミ原紙、あるいはクラフト紙や上質紙等にポリビニルアルコール、澱粉等の水溶性高分子などを単独または顔料とを主成分とする目止め層を設けた樹脂コーティング原紙、あるいはポリプロピレン、ポリエチレンテレフタレートなどのフィルム等に、溶剤型、無溶剤型あるいはエマルジョン型のシリコーン系剥離剤、フッ素系剥離剤等を乾燥重量で０．０５〜３ｇ／ｍ2程度になるように塗布後、熱硬化、電子線硬化、紫外線硬化などによって剥離剤層を形成したものが適宜使用できる。なお、厚さに制限はないが、通常３０〜３００μｍである。 
【００３４】
本発明の表示物としては、上記表示用粘着シートをデータキャリアに貼着するだけでなく、記録層及びクッション性基材を有する積層体を別の接着剤や感圧接着剤等を用いてデータキャリア上に積層してもよい。
【実施例】
【００３５】
以下に、実施例を挙げて本発明を具体的に説明するが、もちろん本発明はこれによって制限されるものではない。なお、実施例および比較例中の「部」および「％」は、特に断りがない限り「質量部」および「質量％」を示す。 
【００３６】
＜参考例１＞
＜感熱記録シートの作製＞
ポリエステルテレフタレート（ＰＥＴ）からなる基材の片面に、分散液を固形分塗布量が５．０ｇ／ｍ2となるように塗布、乾燥し、ロイコ色素系感熱記録層を設けた厚さ４６μｍの熱により書き換え可能な感熱記録シート（リライトシート）を作製した。ここで分散液は表１の組成物をサンドグラインダーを用い、平均粒径が１．１μｍになるまで粉砕したものである。 
【００３７】
【表１】
2007034330.tif 000003
【００３８】
＜クッション性を有する感熱記録シートの作製＞
上記感熱記録シート（リライトシート）の感熱記録層の上に、紫外線硬化型樹脂（商品名：セイカビームＰＰＣ−Ｄ−１４、大日精化（株）製）をＲＩテスターにて２．０ｇ／ｍ2となるよう塗布し、コンベアタイプＵＶ照射装置（商品名：ＥＣＳ−３０１Ｇ１、アイグラフィックス（株）製）にて照射線量（３０ｍｊ／ｃｍ2）にて硬化させ保護層を設けた記録シート（Ａ）を作製した。次いで、クッション性基材として、延伸多孔質ポリプロピレンフィルム（商品名：ＦＰＧ８０、８０μｍ、（株）ユポ・コーポレーション製）に、ポリウレタン系接着剤（商品名：ＢＨＳ−６０２０Ａ、東洋モートン（株）製）を固形分塗布量が３ｇ／ｍ2となるように塗布して接着剤層を形成した後、前記記録シート（Ａ）の記録層と異なる面が積層するように貼り合わせ、クッション性を有する感熱記録シート（Ｂ１）を作製した。
【００３９】
＜表示用粘着シートの作製＞
得られた前記記録シート（Ｂ１）と、剥離シート（商品名：３８ＲＬ−０７、３８μｍのＰＥＴフィルムにシリコーン系剥離剤を塗布したもの、王子製紙（株）製）を用い、該剥離シートの剥離剤層面にアクリル酸エステル系粘着剤（商品名：主剤ニッセツＫＰ−１５６４／架橋剤ＣＫ−１０１＝１００／４、日本カーバイド工業（株）製）を固形分塗布量が１８ｇ／ｍ2となるように塗布し、乾燥して粘着剤層を形成した後、前記記録シート（Ｂ１）の記録層と異なる面に、粘着剤層が積層するように貼り合わせ、表示用粘着シートを得た。 
【００４０】
＜参考例２＞
＜クッション性を有する感熱記録シートの作製＞
クッション性基材として、発泡性ポリエステルフィルム（商品名：クリスパーＫ１２１１、７５μｍ、東洋紡績（株）製）を使用した以外は、参考例１と同様にして記録シート（Ｂ２）を作製した。
＜表示用粘着シートの作製＞
得られた前記記録シート（Ｂ２）を、参考例１と同様にして剥離シートに貼り合わせ、表示用粘着シートを得た。 
【００４１】
＜実施例１＞
＜感熱記録シートの作製＞
ポリエステルテレフタレート（ＰＥＴ）からなる基材の片面に、分散液を固形分塗布量が５．０ｇ／ｍ2となるように塗布、乾燥し、ロイコ色素系感熱記録層を設けた厚さ４６μｍの熱により書き換え可能な感熱記録シート（リライトシート）を作製した。ここで分散液は表２の組成物をサンドグラインダーを用い、平均粒径が１．１μｍになるまで粉砕したものである。 
【００４２】
【表２】
2007034330.tif 000004
【００４３】
＜クッション性を有する感熱記録シートの作製＞
上記感熱記録シート（リライトシート）の感熱記録層の上に、まず紫外線吸収剤（商品名：チヌビン２１３、チバ・スペシャリティー・ケミカルズ（株）製）を紫外線硬化型樹脂（セイカビームＥＸＦ、大日精化（株）製）に２０部添加し、ＲＩテスターにて１．８ｇ／ｍ２となるよう塗布し、コンベアタイプＵＶ照射装置（商品名：ＥＣＳ−３０１Ｇ１、アイグラフィックス（株）製）にて照射線量（８０ｍｊ／ｃｍ2）にて硬化させた。次に、その紫外線吸収剤を含有した紫外線硬化型樹脂層の上に、紫外線硬化型樹脂（商品名：セイカビームＰ、大日精化（株）製）をＲＩテスターにて１．５ｇ／ｍ2となるよう塗布し、コンベアタイプＵＶ照射装置（商品名：ＥＣＳ−３０１Ｇ１、アイグラフィックス（株）製）にて照射線量（８０ｍｊ／ｃｍ2）にて硬化させ保護層を設けた記録シート（Ａ１）を作製した。次いで、クッション性基材として、延伸多孔質ポリプロピレンフィルム（商品名：ＦＰＧ８０、８０μｍ、（株）ユポ・コーポレーション製）に、ポリウレタン系接着剤（商品名：ＢＨＳ−６０２０Ａ、東洋モートン（株）製）を固形分塗布量が３ｇ／ｍ2となるように塗布して接着剤層を形成した後、前記記録シート（Ａ１）の記録層と異なる面が積層するように貼り合わせ、クッション性を有する感熱記録シート（Ｂ３）を作製した。
【００４４】
＜表示用粘着シートの作製＞
得られた前記記録シート（Ｂ３）と、剥離シート（商品名：３８ＲＬ−０７、３８μｍのＰＥＴフィルムにシリコーン系剥離剤を塗布したもの、王子製紙（株）製）を用い、該剥離シートの剥離剤層面にアクリル酸エステル系粘着剤（商品名：主剤 ニッセツＫＰ−１５６４／架橋剤 ＣＫ−１０１＝１００／４、日本カーバイド工業（株）製）を固形分塗布量が１８ｇ／ｍ2となるように塗布し、乾燥して粘着剤層を形成した後、前記記録シート（Ｂ３）の記録層と異なる面に、粘着剤層が積層するように貼り合わせ、表示用粘着シートを得た。 
【００４５】
＜参考例３＞
＜クッション性を有する感熱記録シートの作製＞
参考例１で作製した感熱記録シート（リライトシート）の感熱記録層の上に、紫外線硬化型樹脂（商品名：セイカビームＰ、大日精化（株）製）をＲＩテスターにて３．０ｇ／ｍ2となるよう塗布し、コンベアタイプＵＶ照射装置（商品名：ＥＣＳ−３０１Ｇ１、アイグラフィックス（株）製）にて照射線量（８０ｍｊ／ｃｍ2）にて硬化させ保護層を設けた記録シート（Ａ２）を作製した。次いで、クッション性基材として、発泡性ポリエステルフィルム（商品名：クリスパーＫ１２１１、７５μｍ、東洋紡績（株）製）に、ポリウレタン系接着剤（商品名：ＢＨＳ−６０２０Ａ、東洋モートン（株）製）を固形分塗布量が３ｇ／ｍ2となるように塗布して接着剤層を形成した後、前記記録シート（Ａ２）の記録層と異なる面が積層するように貼り合わせ、クッション性を有する感熱記録シート（Ｂ４）を作製した。
＜表示用粘着シートの作製＞
得られた前記記録シート（Ｂ４）を、参考例１と同様にして剥離シートに貼り合わせ、表示用粘着シートを得た。 
【００４６】
＜比較例１＞
＜表示用粘着シートの作製＞
参考例１で得られた記録シート（Ａ）を用いた以外は、参考例１と同様にして表示用粘着シートを得た。 
【００４７】
＜比較例２＞
＜表示用粘着シートの作製＞
実施例１で得られた記録シート（Ａ１）を用いて、クッション性基材を貼りあわせることなく、参考例１と同様にして表示用粘着シートを得た。 
【００４８】
上記、実施例および比較例で得られた表示用粘着シートについて、それぞれ下記の方法により評価を行い、その結果を表３に示した。 
【００４９】
＜評価用データキャリア支持体の用意＞
ポリブチレンテレフタレート（ＰＢＴ）シート（商品名：タフペットＧ１０３０、三菱レーヨン（株）製）からなる平均厚み７６０μｍのカード型基材２種類を用いて評価を行った。
・ＰＢＴシート（１）；粘着シート貼合面の表面高低差が１５μｍのもの
・ＰＢＴシート（２）；粘着シート貼合面の表面高低差が７０μｍのもの 
【００５０】
＜印字、消去適性評価＞
得られた表示用粘着シートの粘着剤面を、各評価用データキャリア支持体表面に貼り、常温にて１日経過後に、リライトカードプリンター（商品名：ＺＥ２０００、九州松下電機（株）製）にて２３℃、５０％ＲＨで印字および消去を実施した。下記基準により評価した。 
【００５１】
「印字部評価」 
◎：文字に掠れがない。
○：僅かに掠れるが、文字読み取りに支障ない。 
△：印字に掠れがみられるが、何とか判読出来る。 
×：印字に掠れがみられ、文字の判読がしにくい。
【００５２】
「消去部評価」
◎：全て印字が消える。 
○：判読できない程度だか、うっすらと印字が残る。
△：部分的に印字が読める程度に消える。
×：消去しきれずに印字が残る。 
【００５３】
＜耐候性評価＞
得られた表示用粘着シートの粘着剤面をＳＵＳ板に貼り付け、耐候性試験機（商品名：キセノンサンシャインロングライフウェザーメーターＷＥＬ−７５ＸＳ−ＤＣ−ＢＥｃ、スガ試験機（株）製）でカーボンを光源として、６３℃、５０％ＲＨで１４時間処理して、変色の有無を確認した。 
【００５４】
【表３】
2007034330.tif 000005
【図面の簡単な説明】
【００５５】
【図１】本発明の一形態である表示用粘着シートの断面図である。
【図２】本発明の一形態である表示用粘着シートを貼着した表示物の断面図である。
【符号の説明】
【００５６】
１０…表示用粘着シート、２０…記録シート、３０…表示物、１…感熱記録層、
２…基材、３…接着剤層または感圧接着剤層、４…クッション性の基材、
５…粘着剤層、６…保護層、７…データキャリア、
８…データ記憶及び／または演算部、９…送受信部
【図１】
2007034330.tif 000006
【図２】
2007034330.tif 000007